(57)【特許請求の範囲】
【請求項１】
一般式ＣＨ２ＣＨＣＯＯＸ１で示される第１のアクリルモノマーと、一般式ＣＨ２ＣＨＣＯＯＸ２で示される第２のアクリルモノマーと、を共重合させたアクリルポリマーに、導電性粒子が分散され、
前記第１のアクリルモノマーのＸ１が−（ＣＨ２）ｎＣＨ３で表されるアルキル基であり、
前記第２のアクリルモノマーのＸ２が−（ＣＨ２）ｍＣＨ３で表されるアルキル基であり、
ｎが１３〜２１の整数であり、かつｍが１〜７の整数である、温度センサー用樹脂組成物。
【請求項２】
前記第１のアクリルモノマーおよび前記第２のアクリルモノマーが、形状記憶樹脂に用いられるモノマーであることを特徴とする請求項１に記載の温度センサー用樹脂組成物。
【請求項３】
前記アクリルポリマー中の、前記第１のアクリルモノマーの質量比が、前記第２のアクリルモノマーの質量比よりも大きいことを特徴とする請求項１に記載の温度センサー用樹脂組成物。
【請求項４】
二枚の電極と、二枚の電極に挟まれるように配置された請求項１に記載の温度センサー用樹脂組成物と、を備えることを特徴とする温度センサー用素子。
【請求項５】
二枚の電極が同一平面上にあり、二枚の電極が請求項１に記載の温度センサー用樹脂組成物によって橋渡しされていることを特徴とする温度センサー用素子。
【請求項６】
前記温度センサー用樹脂組成物の、前記電極と反対側の面上に、補助電極を有することを特徴とする請求項５に記載の温度センサー用素子。
【請求項７】
前記二枚の電極の間に、前記温度センサー用樹脂組成物の他に、
前記第１のアクリルモノマーと前記第２のアクリルモノマーの配合比が前記温度センサー用樹脂組成物と異なる第２の温度センサー用樹脂組成物を備えることを特徴とする請求項４に記載の温度センサー用素子。
【請求項８】
前記二枚の電極の間に、前記温度センサー用樹脂組成物の他に、
前記第１のアクリルモノマーと前記第２のアクリルモノマーの配合比が前記温度センサー用樹脂組成物と異なる第２の温度センサー用樹脂組成物を備えることを特徴とする請求項５に記載の温度センサー用素子。
【請求項９】
請求項４〜８の温度センサー用素子と、前記温度センサー用素子のいずれか一方の電極と接続されたトランジスタとを備える温度センサー。
【請求項１０】
一般式ＣＨ２ＣＨＣＯＯＸ１で示される第１のアクリルモノマーと一般式ＣＨ２ＣＨＣＯＯＸ２で示される第２のアクリルモノマーを共重合させてアクリルポリマーを作製する第１の工程と、
前記アクリルポリマーに導電性粒子を加えた材料を、溶融もしくは溶媒希釈して流動性を付与し、撹拌と脱泡を同時に行うことで、前記アクリルポリマー中に導電性粒子を均一に分散させたペースト状混合物を作製する第２の工程と、
前記ペースト状混合物を、二つの電極間に塗布または印刷する第３の工程と、を有し、
前記第１のアクリルモノマーのＸ１が−（ＣＨ２）ｎＣＨ３で表されるアルキル基であり、
前記第２のアクリルモノマーのＸ２が−（ＣＨ２）ｍＣＨ３で表されるアルキル基であり、
ｎが１３〜２１の整数であり、かつｍが１〜７の整数である、温度センサー用素子の製造方法。
【発明の詳細な説明】
【技術分野】
【０００１】
本発明は、温度センサー用樹脂組成物、温度センサー用素子、温度センサーおよび温度センサー用素子の製造方法に関する。
本願は、２０１４年２月６日に、日本に出願された特願２０１４−０２１７６７号に基づき優先権を主張し、その内容をここに援用する。
【背景技術】
【０００２】
有機半導体でつくるフレキシブルエレクトロニクスは、素材の軟らかさから、人体の表面や体内にフィットする。そのため、細胞や組織から直接生体情報を得る手段として、フレキシブルエレクトロニクスを利用することに、近年注目が集まっている。【０００３】
温度センサーは、その応用の一つとして注目されている。温度センサーは、機械制御のスイッチングや、熱ヒューズとしてよく用いられている。近年の素子の微細化および複雑化に伴い、よりフレキシブルで、設定温度の微調整が可能である温度センサーが求められている。フレキシブルで、設定温度を体温付近に調整することができる温度センサーは、医療分野においても人体への負担の少ない精度の高い測定が可能となるため、実現が求められている。【０００４】
例えば、温度センサーとしては、特定の温度領域に達すると温度の上昇と共に電気抵抗値が正の温度係数（Ｐｏｓｉｔｉｖｅ  Ｔｅｍｐｅｒａｔｕｒｅ  Ｃｏｆｆｉｃｉｅｎｔ）で急激に増大する特性（以下、「ＰＴＣ特性」という）を有する温度センサーが提案されている。例えば、特許文献１および２には、このＰＴＣ特性を有する樹脂組成物が記載されている。ＰＴＣ特性を有する温度センサー用樹脂組成物は、導電性粒子を含有するポリマーの熱膨張により温度変化を測定することができる。低温では導電性粒子が互いに接触しており、電極間の抵抗値は低くなる。一方で、温度が上昇し特定の温度を超えるとポリマーが熱膨張し、導電性粒子間に間隙が生じ抵抗値が増大する。このような抵抗値変化を測定することで、温度変化を測定することができる。また特定の温度以上になると抵抗値が急激に上昇する特性を利用して、熱ヒューズ等の温度による素子の制御を行うこともできる。【０００５】
このような温度センサーには、フレキシブルさが要求されており、このフレキシブル性を実現するためには、ＰＴＣ特性を有し、より薄い温度センサー用樹脂組成物が求められている。例えば、特許文献３および４には、ＰＴＣ特性を有する温度センサー用樹脂組成物を印刷や塗布の手段を用いて、２０μｍの厚さを実現することができることが記載されている。【０００６】
より高感度の温度センサーを得るためには、ＰＴＣ特性が生じる温度（以下、「ＰＴＣ温度」という）での抵抗値変化が大きいことが求められている。抵抗値変化が大きくなれば、温度変化に対するアウトプットが大きくなり、より感度の良い温度センサーとなる。例えば、特許文献５にはＰＴＣ温度での抵抗値変化を大きくする目的で、二つのポリマーを共結晶化させることが記載されている。
また特許文献６には、複数のＰＴＣ温度を有する温度センサー用樹脂組成物を用いることで、様々な温度領域で任意にＰＴＣ特性を得ることができることが記載されている。【０００７】
温度センサーは、安定的な測定を実現するためにＰＴＣ特性の繰り返し再現性が求められている。非特許文献１には、１００回ＰＴＣ温度をまたいで温度変化を繰り返してもＰＴＣ特性が変化しない温度センサー用樹脂組成物が記載されている。
【先行技術文献】
【特許文献】
【０００８】
【特許文献１】特許第５２１６００９号公報
【特許文献２】特許第３３１２６００号公報
【特許文献３】国際公開第２００８／１３３０７３号
【特許文献４】特許第４１２６６３７号公報
【特許文献５】特許第３６９２１４１号公報
【特許文献６】特許第３８８２６２２号公報
【非特許文献】
【０００９】
【非特許文献１】Ｊ．  Ｊｅｏｎ，  ｅｔ  ａｌ．，  Ａｄｖ．  Ｍａｔｅｒ．，  ２５，  ８５０−８５５  （２０１３）．
【発明の概要】
【発明が解決しようとする課題】
【００１０】
特許文献１及び２に記載された温度センサー用樹脂組成物は、抵抗値変化が１０３Ω〜１０４Ω程度の変化率を示している。しかしながら、その厚みについては記載が無く、導電性粒子のサイズから少なくとも５０μｍ以上の膜厚を有していると考えられる。特許文献１及び２には、繰り返し再現性についても記載が無い。【００１１】
特許文献３及び４に記載された温度センサー用樹脂組成物は、膜厚２０μｍと薄いが、その抵抗値変化率は１０倍から１００倍程度であり、十分な抵抗値変化を有しているとは言えなかった。抵抗値変化率は、ＰＴＣ温度以上の温度での抵抗率（特許文献３では８０℃）を、ＰＴＣ温度以下の温度での抵抗率（特許文献３では３０℃）で割ることで求められる。繰り返し再現性についても、特許文献３に５回の再現性が記載されているのみで、十分な再現性を有しているとは言えなかった。【００１２】
特許文献５には、温度センサー用樹脂組成物として、２つのポリマーを共結晶化させたものが記載されている。この組成物は、抵抗値変化率が１０００倍近く、高い抵抗率変化を実現している。しかしながら、その膜厚は２５０μｍと厚い。また二つのポリマーを用いて温度センサー用樹脂組成物を作製しているため、共結晶化して安定的とはいえ、相分離や結晶の乱れの発生がゼロとは言えない。すなわち、十分に均質で安定的な温度センサー用樹脂組成物を作製することができなかった。繰り返し再現性についての記載もなく、ＰＴＣ温度も１００℃と高いものであった。【００１３】
特許文献６には、複数のＰＴＣ温度を有する温度センサー用樹脂組成物を用いることで、様々な温度領域で任意にＰＴＣ特性を得ることができることが記載されている。しかしながら、それぞれの温度センサー用樹脂組成物は物質が異なるため、その物性も異なっている。異なる物質を用いるとそれぞれの作製条件が異なるため、様々な温度領域で任意にＰＴＣ特性を得ることができる温度センサー用樹脂組成物を簡便に作製することができない。特に塗布等の手段を用いて、温度センサー用素子を作製しようとすると、温度センサー用樹脂組成物の物性（例えば、粘度等）が異なるため、塗布条件等がそれぞれ異なり、非常に作業性が悪いという問題があった。また特許文献６には、膜厚、繰り返し再現性についての記載もない。【００１４】
非特許文献１では、１００回の繰り返し再現性を実現することができる温度センサー用樹脂組成物が記載されている。しかしながら、その厚さは１ｍｍであり、薄膜化した際に同様の繰り返し再現性を実現できないという問題があった。【００１５】
本発明は、上記事情に鑑みなされたものであり、フレキシブル性が高く、より高感度で、繰り返し再現性が高いポリマーからなる温度センサー用樹脂組成物、温度センサー用素子及び温度センサー並びに温度センサーの製造方法を提供することを目的とする。
【課題を解決するための手段】
【００１６】
上記課題を解決するため、本発明は以下の手段を採用した。
（１）一般式ＣＨ２ＣＨＣＯＯＸ１で示される第１のアクリルモノマーと、一般式ＣＨ２ＣＨＣＯＯＸ２で示される第２のアクリルモノマーと、を共重合体させたアクリルポリマーに、導電性粒子が分散された温度センサー用樹脂組成物。
（２）前記第１のアクリルモノマーのＸ１が−（ＣＨ２）ｎＣＨ３で表されるアルキル基であり、前記第２のアクリルモノマーのＸ２が−（ＣＨ２）ｍＣＨ３で表されるアルキル基であり、ｎが１３〜２１の整数であり、かつｍが１〜７の整数であることを特徴とする（１）に記載の温度センサー用樹脂組成物。
（３）前記第１のアクリルモノマーおよび前記第２のアクリルモノマーが、形状記憶樹脂に用いられるモノマーであることを特徴とする（１）または（２）のいずれかに記載の温度センサー用樹脂組成物。
（４）前記アクリルポリマー中の、前記第１のアクリルモノマーの質量比が、前記第２のアクリルモノマーの質量比よりも大きいことを特徴とする（１）〜（３）のいずれか一項に記載の温度センサー用樹脂組成物。【００１７】
（５）二枚の電極と、二枚の電極に挟まれるように配置された（１）〜（４）のいずれか一項に記載の温度センサー用樹脂組成物と、を備えることを特徴とする温度センサー用素子。
（６）二枚の電極が同一平面上にあり、二枚の電極が（１）〜（４）のいずれか一項に記載の温度センサー用樹脂組成物によって橋渡しされていることを特徴とする温度センサー用素子。
（７）前記温度センサー用樹脂組成物の、前記電極と反対側の面上に、補助電極を有することを特徴とする（６）に記載の温度センサー用素子。
（８）前記二枚の電極の間に、前記温度センサー用樹脂組成物の他に、前記第１のアクリルモノマーと前記第２のアクリルモノマーの配合比が前記温度センサー用樹脂組成物と異なる第２の温度センサー用樹脂組成物を備えることを特徴とする（５）〜（７）のいずれか一項に記載の温度センサー。【００１８】
（９）（５）〜（８）の温度センサー用素子と、前記温度センサー用素子のいずれか一方の電極と接続されたトランジスタとを備える温度センサー。
（１０）第１のアクリルモノマーと第２のアクリルモノマーを共重合させてアクリルポリマーを作製する第１の工程と、前記アクリルポリマーに導電性粒子を加えた材料を、溶融もしくは溶媒希釈して流動性を付与し、撹拌と脱泡を同時に行うことで、前記アクリルポリマー中に導電性粒子を均一に分散させたペースト状混合物を作製する第２の工程と、前記ペースト状混合物を、二つの電極間に塗布または印刷する第３の工程と、を有することを特徴とする温度センサー用素子の製造方法。
【発明の効果】
【００１９】
本発明によれば、フレキシブル性が高く、より高感度で、繰り返し再現性が高いポリマーからなる温度センサー用樹脂組成物、温度センサー用素子及び温度センサー並びに温度センサー用素子の製造方法を提供することを実現できる。
【図面の簡単な説明】
【００２０】
【図１Ａ】本発明の一実施形態に係る温度センサー用樹脂組成物の断面を模式的に示した断面模式図であり、ＰＴＣ温度より低い温度での温度センサー用樹脂組成物の断面模式図である。
【図１Ｂ】本発明の一実施形態に係る温度センサー用樹脂組成物の断面を模式的に示した断面模式図であり、ＰＴＣ温度より高い温度での温度センサー用樹脂組成物の断面模式図である。
【図２】本発明の一実施形態に係る温度センサー用素子の断面を模式的に図示した断面模式図である。
【図３Ａ】本発明の他の実施形態に係る温度センサー用素子の断面を模式的に図示したものである。
【図３Ｂ】本発明の一実施形態に係る温度センサー素子の断面模式図であって、補助電極を備えた温度センサー素子の断面模式図である。
【図４】本発明の一実施形態に係る温度センサーの断面模式図である。
【図５】本発明の他の実施形態に係る温度センサーの回路模式図である。
【図６】本発明の一実施形態に係る温度センサーの使用態様を示した図である。
【図７Ａ】実施例１〜５のアクリルポリマーの融解熱を測定したグラフである。
【図７Ｂ】実施例１〜５の温度センサー用樹脂組成物の融解熱を測定したグラフである。
【図８】実施例１〜５の温度センサー用樹脂組成物をそれぞれ用いて作製した温度センサー用素子のＰＴＣ特性を測定したグラフである。
【図９】実施例４の温度センサー用樹脂組成物を用いた温度センサー用素子の繰り返し再現性を測定したグラフである。
【図１０】実施例４の温度センサー用樹脂組成物を用いた温度センサーの、ゲート電圧に対するドレイン電流値の温度依存性を測定したグラフである。
【図１１】実施例６の温度センサー用素子のＰＴＣ特性の繰り返し再現性を測定したものである。
【図１２】実施例７の温度センサー用素子のＰＴＣ特性を測定したものである。
【図１３】実施例８の温度センサーの温度に対する抵抗値変化を、種々のゲート電圧において計測したグラフである。
【図１４】実施例９の温度センサー用素子のＰＴＣ特性を測定した。
【発明を実施するための形態】
【００２１】
以下、本発明を適用した温度センサー用樹脂組成物、温度センサー用素子、温度センサーおよび温度センサー用素子の製造方法について、図面を用いてその構成を説明する。以下の説明で用いる図面は、特徴をわかりやすくするために便宜上特徴となる部分を拡大して示している場合があり、各構成要素の寸法比率などは実際と同じであるとは限らない。以下の説明において例示される材料、寸法等は一例であって、本発明はそれらに限定されるものではなく、その要旨を変更しない範囲で適宜変更して実施することが可能である。本発明の温度センサー用樹脂組成物、温度センサー用素子、温度センサーは本発明の効果を損ねない範囲で以下に記載していない層などの構成要素を備えてもよい。
【００２２】
（温度センサー用樹脂組成物）
図１Ａは、本発明の一実施形態に係る温度センサー用樹脂組成物の断面を模式的に示した図であり、ＰＴＣ温度より低い温度での温度センサー用樹脂組成物の断面模式図である。図１Ｂは、本発明の一実施形態に係る温度センサー用樹脂組成物の断面を模式的に示した図であり、ＰＴＣ温度より高い温度での温度センサー用樹脂組成物の断面模式図である。
本発明の一実施形態に係る温度センサー用樹脂組成物１０は、一般式ＣＨ２ＣＨＣＯＯＸ１で示される第１のアクリルモノマーと、一般式ＣＨ２ＣＨＣＯＯＸ２で示される第２のアクリルモノマーとを共重合体させたアクリルポリマー１に、導電性粒子２が分散されている。ここで、共重合とは、ランダム共重合でもブロック共重合でもよい。ランダム共重合であることが一般的である。
【００２３】
ＰＴＣ温度より低い温度では、図１Ａに示すように、導電性粒子２同士が接触し互いに導通しているため、温度センサー用樹脂組成物１０の抵抗値は低い。一方で、ＰＴＣ温度より高い温度では、図１Ｂに示すように、導電性粒子２同士に間隙ができ、導電しにくくなり、温度センサー用樹脂組成物１０の抵抗値は高くなる。
ＰＴＣ温度は温度に対して抵抗変化が得られる感温領域より低温側の低抵抗値と高温側の高抵抗値との、平均の抵抗値を示す温度と定義した。抵抗値はその対数値で平均を算出した。
【００２４】
温度センサー用樹脂組成物１０の厚さは、１μｍ〜５０μｍであることが好ましく、１μｍ〜２５μｍであることがより好ましい。温度センサー用樹脂組成物１０の厚さが５０μｍより厚いと、十分なフレキシブル性を得ることができない。温度センサー用樹脂組成物１０の厚さを１μｍより薄くすると、温度センサー用樹脂組成物１０の厚さ方向の導電性粒子２の数が少なくなるため、十分に安定し場所によるばらつきが少ない抵抗値変化量を得ることができない。
【００２５】
温度センサー用樹脂組成物１０の融点は、３０℃〜５０℃の範囲にあることが好ましい。一般に、樹脂は融点を超えると流動性が高くなる為、膨張等の作用が生じやすくなる。ＰＴＣ特性は、樹脂の膨張によって生じる為、温度センサー用樹脂組成物１０と、温度センサー用樹脂組成物１０のＰＴＣ温度とは近い値を示す。本発明者の鋭意検討の結果、温度センサー用樹脂組成物１０の融点は、温度センサー用樹脂組成物１０のＰＴＣ温度より１０℃程度高いことが確認されている。そのため、融点を当該範囲とすることで、温度センサー用樹脂組成物１０のＰＴＣ温度を、体温に近い温度とすることができる。温度センサー用樹脂組成物１０のＰＴＣ温度が、体温付近であれば、この温度センサー用樹脂組成物１０を用いた温度センサーで、人間の体温の測定を行うことができる。人体に組み込む素子の熱ヒューズ等として用いることで、素子が体温以上に過剰発熱することを防ぎ、人体への影響を最小限に抑えることができる。このＰＴＣ温度は後述するが、アクリルポリマー１の組成比およびアクリルポリマー１を重合する前のアクリルポリマーの種類を変えることで制御することができる。
【００２６】
温度センサー用樹脂組成物１０は成型時には流動性を有している。具体的には、ホットプレスの場合には融点以上に昇温することで容易にプレス成型をすることができる。印刷によるパターニングでは、溶剤で溶解することで粘度を低くしたインキとして用いることができる。例えば孔版印刷では粘度が１００ｍＰａ・ｓ〜１０Ｐａ・ｓであることが好ましい。インクジェットでは、１ｍＰａ・ｓ〜３０ｍＰａ・ｓの範囲の粘度が好適である。粘度が当該範囲であれば、温度センサー用樹脂組成物１０を塗布または印刷等の方法で形成することができ、非常に薄膜の温度センサー用樹脂組成物１０を形成することができる。
【００２７】
アクリルポリマー１の融点は、３０℃〜５０℃の範囲であることが好ましい。温度センサー用樹脂組成物１０は、アクリルポリマー１に導電性粒子２を分散させているだけであるため、温度センサー用樹脂組成物１０とアクリルポリマー１の融点はほぼ同じ値を示す。従って、アクリルポリマー１の融点が、当該範囲内にあることにより、温度センサー用樹脂組成物１０のＰＴＣ温度を体温付近とすることができ、人体等に用いる温度センサー用樹脂組成物１０として使用することができる。
【００２８】
アクリルポリマー１は、一般式ＣＨ２ＣＨＣＯＯＸ１で示される第１のアクリルモノマーと、一般式ＣＨ２ＣＨＣＯＯＸ２で示される第２のアクリルモノマーとを共重合体させて得る。このとき第１のアクリルモノマーのＸ１の分子量は、第２のアクリルモノマーのＸ２の分子量より大きい。これは後述するが、第１のアクリルモノマーが、温度センサー用樹脂組成物１０のＰＴＣ温度の主要因となるためである。
【００２９】
アクリルポリマー１は、アクリルモノマーが共重合されている。アクリルモノマー１は、単一のアクリルポリマーでもよく、重合度の異なるアクリルポリマーを混在させたものでもよい。「単一のアクリルポリマー」とは、二つのアクリルモノマーが同一の重合度で重合した重合物を意味し、「重合度の異なるアクリルポリマーを混在」とは、それぞれ同一の２種のアクリルモノマーからなり、重合度のみが異なるものを混在させていることを意味する。重合度の異なるアクリルポリマー同士は、相溶性が極めて高いため、単一のアクリルポリマー同様、相分離や結晶の乱れを発生させることはない。このような相分離や結晶の乱れは、分散させている導電性粒子の分散の均一性を大きく損なう原因となる。そのため、安定したＰＣＴ特性を得ることが難しくなる。したがって、２つのアクリルモノマーの共重合体であるアクリルポリマーを温度センサー用樹脂組成物として用いることで、均質で安定的な温度センサー用樹脂組成物１０を得ることができる。
【００３０】
このようなアクリルポリマーは、ＰＴＣ温度を超えた際に膨張率も全体を通して一定である。相分離等が生じていると熱膨張率差が生じ、均一に膨張することが難しくなる。すなわち、均一に膨張することで、面内における抵抗率の不均一性が生ずることがなく、ＰＴＣ温度前後で高い抵抗率変化を示すことができる。
さらに、このようなアクリルポリマーに溶媒等を加え、粘度を低下させた上で塗布・印刷等することで温度センサー用樹脂組成物１０を作製した場合でも、非常に安定したＰＣＴ特性を得ることができる。従来の複数のポリマーや成分を混合させたものでは、溶媒の蒸発時に成分の偏りが生じてしまう。このような成分の偏りも、分散させている導電性粒子の分散の均一性を大きく損なう原因となる。すなわち、安定したＰＣＴ特性を得ることを阻害する。
【００３１】
アクリルポリマー１が単一のアクリルポリマーからなる場合と、重合度の異なるアクリルポリマーを混在させてなる場合は、それぞれ有用な点がある。アクリルポリマー１が単一のアクリルポリマーであれば、温度センサー用樹脂組成物１０の均質性を高めることができるため、ＰＣＴ温度での急峻なＰＣＴ特性を実現することができる。これに対し、アクリルポリマー１が重合度の異なるアクリルポリマーを混在させてなる場合、ＰＣＴ温度でのＰＣＴ特性をなだらかにすることができる。すなわち、測定したい態様に合せてＰＣＴ特性の感度を調整することができる。
【００３２】
第１のアクリルモノマーは、ＰＴＣ温度を設定する主要因であり、第２のアクリルモノマーは、ＰＴＣ温度を設定温度付近で調整する役割を有する。アクリルポリマー１の融点と、第１のアクリルモノマーの融点とは必ずしも一致しないが、近い値を示す。すなわち、第１のアクリルモノマーの材料を変えて融点を設定することで、温度センサー用樹脂組成物１０の融点およびＰＴＣ温度を設定することができる。
第２のアクリルモノマーを、第１のアクリルモノマーと共重合させると、その割合によって、得られるアクリルポリマーの融点を、第１のアクリルモノマーの融点付近で調整することができる。アクリルポリマーの融点と温度センサー用樹脂組成物１０の融点とは関係性を有し、近い値を示すため、第２のアクリルモノマーはＰＴＣ温度を第１のアクリルモノマーの融点付近で調整することができる。
第１のアクリルモノマーのＸ１の分子量は、第２のアクリルモノマーのＸ２の分子量より大きければ、それぞれの機能が逆転することはない。
【００３３】
第１のアクリルモノマーのＸ１が−（ＣＨ２）ｎＣＨ３で表されるアルキル基であり、第２のアクリルモノマーのＸ２が−（ＣＨ２）ｍＣＨ３で表されるアルキル基であることが好ましい。その他の基、例えばベンゼン環等を有する基と比較してアルキル基からなるアクリルモノマーは、合成が容易であり比較的簡単に入手することができ、産業上の利用可能性が高い。
【００３４】
第１のアクリルモノマーのアルキル基−（ＣＨ２）ｎＣＨ３のｎの値は、１３〜２１の整数であり、かつ第２のアクリルモノマーのアルキル基−（ＣＨ２）ｍＣＨ３のｍの値は、１〜７の整数であることが好ましい。
【００３５】
第１のアクリルモノマーのｎが１３〜２１の整数の範囲であれば、第１のアクリルモノマーの融点を３０℃〜５０℃にすることができる。ＰＴＣ温度と第１のアクリルモノマーの融点は、第２のアクリルモノマーと重合し、さらに導電性粒子２を混合するため、必ずしも一致はしないが、近い値を示す。そのため、第１のアクリルモノマーの融点を３０℃〜５０℃とすることで、ＰＴＣ温度も体温付近に設定することができる。すなわち、人体等に用いる温度センサー用樹脂組成物として機能することができる。
【００３６】
第２のアクリルモノマーのｍが１〜７の整数の範囲であれば、ＰＴＣ温度を体温付近で調整することができる。前述したように、第１のアクリルモノマーの融点とＰＴＣ温度は必ずしも一致しない。そのため、ＰＴＣ温度を適切に調整する必要がある。ｍが１〜７の整数の範囲であれば、ｎが前述の値の場合に、体温付近でＰＴＣ温度を調整することができる。
【００３７】
アクリルポリマー１中の、第１のアクリルモノマーの質量比が、第２のアクリルモノマーの質量比よりも大きいことが好ましい。第２のアクリルモノマーの質量比が、第１のアクリルモノマーの質量比より大きいと、温度に対する抵抗値変化がブロードになり、温度センサー用樹脂組成物の感度が劣化する。
【００３８】
第１のアクリルモノマーおよび第２のアクリルモノマーは形状記憶樹脂に用いられるモノマーを用いることが好ましい。形状記憶樹脂とは、加熱するとゴムのように柔らかくなり好きな形に変形でき、常温に戻すと再び固くなりその形を固定することができるという特徴を有するものである。形状記憶樹脂としては、例えば、アクリル樹脂が挙げられ、形状記憶樹脂に用いられるモノマーとしては、例えば、オクタデシルアクリレート（ステアリルアクリレート）、ブチルアクリレート等が挙げられる。アクリル酸オクタデシルを重合して成るポリマーと、アクリル酸ブチルを重合して成るポリマーとを相互に架橋させて得られる樹脂は、良好な形状記憶特性を示す。一般に形状記憶樹脂は架橋されているため、その融点近傍での熱膨張係数は、それ程大きくは無い。しかし、形状記憶樹脂に用いられるモノマーを用いて、架橋されていないポリマーを形成すると、その融点近傍で大きな熱膨張が得られることを、本発明者らは見出した。すなわち、形状記憶樹脂に用いられるモノマーを用いることで、得られる温度センサー用樹脂組成物１０のＰＴＣ温度前後での形状再現性が高くなり、ＰＴＣ特性の高い繰り返し再現性を得ることができる。
【００３９】
導電性粒子２は導電性を有していればよく、特に限定されるものではない。例えばカーボンブラック、グラファイト、カーボンナノチューブ、銀ナノ粒子、金ナノ粒子、銀ナノフレーク、アルミニウムナノフレーク等を用いることができ、グラファイト、カーボンブラックが好ましい。これらの材料は、非常に材料が安定でセンサーに適した導電性を持つ。
【００４０】
導電性粒子２のサイズは、１０ｎｍ〜１０μｍであることが好ましい。導電性粒子２のサイズが、１０μｍより大きいと、印刷時の塗布性が悪くなる。例えば、スクリーン印刷等を用いて印刷する際に、スクリーンメッシュを導電性粒子２が均一に通過することができず、均一な温度センサー用樹脂組成物を形成することが難しい。導電性粒子２のサイズが、１０ｎｍより小さいと、粒子同士が凝集をし易くなる。この凝集は、アクリルポリマー１内に導電性粒子２を分散させる際の凝集のみならず、繰り返しの温度履歴による凝集も含まれる。このように導電性粒子２が凝集すると、測定感度および安定性が損なわれる。また、１０ｍｍ未満の導電性粒子は、小さい粒子の製造に関連するコストが原因で、高価である。
【００４１】
（温度センサー用素子）
図２は、本発明の一実施形態に係る温度センサー用素子の断面を模式的に図示した。本発明の一実施形態に係る温度センサー用素子１００は、二枚の電極１１と、二枚の電極１１に挟まれるように配置された温度センサー用樹脂組成物１０と、を備える。
温度センサー用素子１００は薄膜であるため、温度センサー用樹脂組成物１０はシート上に形成される。シート上に形成された温度センサー用樹脂組成物１０は、その体積変化が厚み方向に大きく変化するため、そのＰＴＣ特性も厚さ方向で大きく変化する。そのため、二枚の電極１１で温度センサー用樹脂組成物１０を挟むように配置することにより感度の高い温度センサー用素子１００を得ることができる。
【００４２】
図３Ａは、本発明の他の実施形態に係る温度センサー用素子の断面を模式的に図示したものである。図３Ｂは、補助電極を備えた本発明の一態様に係る温度センサー素子の断面模式図である。
本発明のその他の一実施形態に係る温度センサー用素子１０１は、図３Ａで示すように、二枚の電極１２が同一平面上にあり、二枚の電極１２が温度センサー用樹脂組成物１０によって橋渡しされている。
このような構成の温度センサー用素子１０１は、二枚の電極１２を、同一平面上に並列に配置することで、温度センサー用素子１０１の総厚を薄くすることができる。またこのような構成の温度センサー用素子１０１は、その厚み方向への膨張を阻害する要因（電極等）が存在しないため、より精密な測定を可能とする。
【００４３】
温度センサー素子は、図３Ｂで示すように、温度センサー用樹脂組成物１０の二枚の電極１２と反対側の面上に、補助電極１３を有してもよい。図３Ａで示すような温度センサー用素子１０１は、二枚の電極１２が温度センサー用樹脂組成物１０の平行方向に配置されているため、ＰＴＣ温度前後での体積変化量が少なくなり、抵抗値変化量が少なくなる。しかし、温度センサー用素子１０２は、補助電極１３を、温度センサー用樹脂組成物１０の厚さ方向で、二枚の電極と対向するように配置することで、片方の電極１２と補助電極１３間の変化量と、もう片方の電極１２と補助電極１３間の変化量とを同時に測定することができ、より検出感度を高めることができる。
【００４４】
二枚の電極間に、第１のアクリルモノマーと第２のアクリルモノマーの配合比の異なる第２の温度センサー用樹脂組成物をさらに備えてもよい。第１のアクリルモノマーと第２のアクリルモノマーの比が異なることで、第２の温度センサー用樹脂組成物は、前述の温度センサー用樹脂組成物と、異なるＰＴＣ温度を有する。すなわち、様々な温度領域で任意にＰＴＣ特性を得ることができることができる。第１のアクリルモノマーと第２のアクリルモノマーの比が異なる第ｎの温度センサー用樹脂組成物（ｎは３以上）をさらに備えることで、より広範な温度領域でＰＴＣ測定を得ることができる。
それぞれの温度センサー用樹脂組成物（第１の温度センサー用樹脂組成物〜第ｎの温度センサー用樹脂組成物）のアクリルポリマーは、同一のモノマー（第１のアクリルモノマーおよび第２のアクリルモノマー）の共重合体であるため、各温度センサー用樹脂組成物の間に不要な接触抵抗等が生じず、感度の高い測定をすることができる。また、これらの温度センサー用樹脂組成物は、温度センサー用素子を作製する際の塗布条件等をほぼ同一とすることができるため、均質な素子を簡便に作製することができる。
【００４５】
（温度センサー）
図４は本発明の一実施形態に係る温度センサー２００の断面模式図である。図４に示す温度センサー用素子１０と、その温度センサー用素子１０のいずれか一方の電極に接続されたトランジスタ２０と、を有する。
温度センサー２００では、温度センサー用素子１０の抵抗値が変化することでトランジスタ２０を流れる電流量が変化し、その電流値に応じた信号を外部に出力することで温度センサー２００として機能する。例えば、トランジスタ２０として図４に示すような電界効果トランジスタを用いた場合、ＰＴＣ温度前後で温度センサー用素子１０の抵抗値が変化し、ソース電極２１とドレイン電極２２間を流れる電流が変化する。例えば、温度がＰＴＣ温度前後で上昇すると、これにより、ソース電極２１とドレイン電極２２間に流れる電流量が減少する。この流れる電流量を測定することで温度変化を計測することができる。
【００４６】
温度センサー２００の総厚は、１００μｍ以下であることが好ましい。更に５０μｍより薄ければ、非常にフレキシブルな温度センサーとして複雑な形状にも追従することができる。
【００４７】
温度センサーは、図４の構成に限られない。温度センサーは、例えば、図５に示すような回路構造を有していてもよい。図５は、本発明の一態様に係る温度センサーの回路模式図である。図５の温度センサー２１０は、温度センサー用素子１０と、温度センサー用素子１０に接続されたトランジスタ２０を有し、接続部における電圧をダイオード３０を介して外部に出力する。
このとき、ダイオード３０から外部に出力される電圧は、以下の関係式（１）を満たす。
ＶＥＮ＝ＶＤＤ×（Ｒｔ／（Ｒｇ＋Ｒｔ））・・・（１）
このときＶＥＮは、図上ＥＮ部分の電圧であり、外部に出力されている電圧である。ＶＤＤはドレイン電圧であり、Ｒｇはトランジスタ２０の抵抗値であり、Ｒｔは温度センサー用素子１０の抵抗値である。
ゲート電圧ＶＧを変えると、トランジスタ２０の抵抗値Ｒｇが変化し、関係式（１）で示されるように外部に出力される電圧ＶＥＮが変化する。すなわち、この温度センサー２１０は、トランジスタ２０のゲート電圧ＶＧを変化させることで、外部に出力される電圧ＶＥＮを変化させることができる。測定者は、外部に出力される電圧ＶＥＮによりＰＣＴ特性を計測するため、この外部に出力される電圧ＶＥＮを調整できることは、温度センサー２１０全体としてのＰＣＴ特性が発現する温度を調整できることを意味する。したがって、特定のＰＣＴ温度に対して所定の抵抗値変化を示す温度センサー用素子１０を用いる場合でも、温度センサー２１０全体としてＰＣＴ特性が発現する温度を調整することができる。このような温度センサー２１０は、温度センサー用素子１０の汎用性を高めることができる。また温度センサー２１０は、測定態様に応じてゲート電圧ＶＧを変化させるだけで、ＰＣＴ特性が発現する温度を調整することができるため、広い用途で用いることができる。
【００４８】
トランジスタ２０は、温度センサー２００、２１０がフレキシブルであるため、有機トランジスタであることが好ましい。その構造は特に限定するものではないが、例えば図４に示すような電界効果トランジスタ等を用いることができる。
【００４９】
また一般に、有機トランジスタのオン抵抗はＭΩオーダーと高く、ソース電極２１とドレイン電極２２間の電位差を変動させるためには、温度センサー用素子１０の抵抗変化は数ＭΩから１００ｋΩのオーダーで変動することが望ましいと考えられている。本実施形態に係る温度センサー用素子１０は、幅広い抵抗値変化を示すため好適に用いることができる。
【００５０】
温度センサーは、上述の構成要素以外の部材を含んでいてもよい。例えば、図６に示すように、温度センサー用素子に接続された有機トランジスタを含む回路４０と、回路に接続された太陽電池５０と、回路の裏面に配置されたスピーカー６０とを有していてもよい。温度センサー用素子は、温度変化に応じて抵抗値を変化させ、この抵抗値変化を回路４０が読み取る。回路４０は、この情報をスピーカー６０に伝え、スピーカー６０から音が発せられる。この回路４０やスピーカー６０は、太陽電池５０を電源として駆動する。そのため、例えば、図６に示すように、人の体表に温度センサーを巻きつけることもでき、簡易で追従性の高い温度センサーとして機能する。
【００５１】
（温度センサー用素子の製造方法）
本発明の一実施形態に係る温度センサー用素子の製造方法は、第１のアクリルモノマーと第２のアクリルモノマーを共重合させてアクリルポリマーを作製する第１の工程と、アクリルポリマーに導電性粒子を加えた材料を、溶融もしくは溶媒希釈して流動性を付与し、撹拌と脱泡を同時に行うことで、アクリルポリマー中に導電性粒子を均一に分散させたペースト状混合物を作製する第２の工程と、ペースト状混合物を、二つの電極間に塗布する第３の工程とを有する。
【００５２】
第１の工程は、第１のアクリルモノマーと第２のアクリルモノマーを共重合させてアクリルポリマーを作製する。第１のアクリルモノマーと第２のアクリルモノマーは、求めるＰＴＣ温度によりその組成比を調整することができる。
共重合は、例えば光触媒を加えて、ＵＶ照射することにより行うことができる。このとき光触媒としては、一般に入手可能な光ラジカル重合開始剤の中から、好適なものを選択して用いることができる。例えばＵＶ重合開始剤として、２，２−ジメトキシ−２−フェニルアセトフェノンが好ましい。これは、比較的広いＵＶ波長に亘って感度を有し、比較的安価な光源で重合を行うことができる。
ＵＶ照射時間は、１０分以上２時間以内であることが好ましい。１０分より短いと、共重合反応を進めることができない。２時間以内であれば、十分共重合反応は進んでいるため、それ以上ＵＶ照射しても生産性の面で効率的ではない。
【００５３】
第２の工程は、アクリルポリマーに導電性粒子を加えた材料を、溶融もしくは溶媒希釈して流動性を付与し、撹拌と脱泡を同時に行うことで、アクリルポリマー中に導電性粒子を均一に分散させたペースト状混合物を作製する。
この工程では、流動性を付与した材料を、撹拌と脱泡を同時に行うことが重要である。流動性を付与した材料に、導電性粒子を分散させようとすると、通常のスターラー等による撹拌では、十分に導電性粒子を分散させることができないことがある。特に粘度が高い材料では、この傾向が顕著になる。一方で、撹拌と脱泡を同時に行うと、流動性を付与した材料中に導電性粒子を均一に分散させたペースト状混合物を作製することができる。この撹拌と脱泡を同時に行うことは、例えば株式会社シンキー社のあわとり練太郎（商品名）を用いることで実現することができる。「流動性」とは、一定の形状を保つことができない状態であればよく、その粘度等は問わない。
【００５４】
アクリルポリマーに対する導電性粒子の質量比は、カーボンブラックなどのカーボン材料を導電性粒子として用いる場合では、１０：１〜２：１の範囲であることが好ましい。金属材料を導電性粒子として用いる場合では、１：１〜１：５の範囲があることが好ましい。導電性粒子の質量比が少なすぎると、ＰＴＣ温度以下でも十分な導電パスを確保することができず、温度センサー用素子の感度が劣化してしまう。導電性粒子の質量比が多すぎると、アクリルポリマー中に導電性粒子を均一に分散させることが難しい。
【００５５】
第３の工程は、ペースト状混合物を、二つの電極間に塗布または印刷する。「ペースト状混合物を、二つの電極間に塗布または印刷する」とは、図２のような温度センサー用素子１００の場合は、いずれか一方の電極にペースト状混合物を塗布または印刷し、その後もう片方の電極を設置することを意味し、図３Ａ及び図３Ｂのような温度センサー用素子１０１の場合、二つの電極間を橋渡しするようにペースト状混合物を塗布または印刷することを意味する。
塗布方法は、特に限定するものではないが、ディスペンサーや、インクジェットを用いた直接塗布を用いることができる。
印刷方法は、スクリーン印刷、グラビア印刷、孔版印刷等を用いることができる。
塗布または印刷の際にも脱泡しながら行うことが好ましい。温度センサー用樹脂組成に空気が噛むと、ＰＴＣ特性が劣化してしまう。
【００５６】
第３の工程において、ペースト状混合物は粘度が高いため、塗布又は印刷の前に溶剤を混ぜることが好ましい。溶剤としては、４−メチル２ペンタノン（４−ｍｅｔｈｙｌ−２−ｐｅｎｔａｎｏｎｅ）、その他一般のアクリル樹脂用溶剤を用いることができる。溶剤の添加量は、ペースト状混合物に対して、１０ｗｔ％〜５０ｗｔ％の範囲で混ぜることが好ましい。溶剤が少なすぎると、十分な粘度の緩和をすることができない。溶剤が多すぎると、内部に溶剤が残留し導電性粒子の凝集等でＰＴＣの特性が低下するという問題がある。
【００５７】
塗布または印刷以外の手段として、ペースト状混合物に、その融点以上の熱を加えて、適切な圧力を加えることで、板状の温度センサー用樹脂組成物を形成することもできる。適切な圧力とは、求める温度センサー用樹脂組成物によって異なるが、ペースト状混合物が目的の厚みになるまで力を印加するという意味であり、高圧等を加えるという意味ではない。
【実施例】
【００５８】
以下、本発明の実施例について説明する。本発明は以下の実施例のみに限定されるものではない。【００５９】
（実施例１）
第１のアクリルモノマーとして、オクタデシルアクリレートを用い、第２のアクリルモノマーとして、ブチルアクリレートを用いた。このオクタデシルアクリレートとブチルアクリレートを質量比で、６０ｗｔ％：４０ｗｔ％を用意し、これらの二つのモノマーを、光触媒として、２，２−ジメトキシ−２−フェニルアセトフェノンを用いて、１時間ＵＶ照射することで、共重合させアクリルポリマーを得た。
このアクリルポリマー０．６ｇと、導電性粒子としてグラフェン０．２ｇとをあわとり練太郎（商品名：株式会社シンキー社）を用いて、撹拌と脱泡を同時に行い、ペースト状混合物を得た。このペースト状混合物に、４０℃の温度条件下で、２５μｍ厚になるまで圧力を加えて温度センサー用樹脂組成物を作製した。【００６０】
（実施例２）
実施例２は、第１のアクリルモノマーと第２のアクリルモノマーの質量比を、７０ｗｔ％：３０ｗｔ％としたこと以外は、実施例１と同様の条件で温度センサー用樹脂組成物を作製した。【００６１】
（実施例３）
実施例３は、第１のアクリルモノマーと第２のアクリルモノマーの質量比を、７５ｗｔ％：２５ｗｔ％としたこと以外は、実施例１と同様の条件で温度センサー用樹脂組成物を作製した。【００６２】
（実施例４）
実施例４は、第１のアクリルモノマーと第２のアクリルモノマーの質量比を、８０ｗｔ％：２０ｗｔ％としたこと以外は、実施例１と同様の条件で温度センサー用樹脂組成物を作製した。【００６３】
（実施例５）
実施例５は、第１のアクリルモノマーと第２のアクリルモノマーの質量比を、９０ｗｔ％：１０ｗｔ％としたこと以外は、実施例１と同様の条件で温度センサー用樹脂組成物を作製した。【００６４】
図７Ａは実施例１〜５のアクリルポリマーの融解熱を測定したグラフであり、図７Ｂは実施例１〜５の温度センサー用樹脂組成物の融解熱を測定したグラフである。
以下の表１に、グラフの吸熱ピークから求めたそれぞれの融点を示す。【００６５】
【表１】
0006589219.tif 000002
【００６６】
図７Ａ、図７Ｂ及び表１から、各吸熱ピークが変化していることが分かる。すなわち、アクリルポリマーを構成するアクリルモノマーの質量比を変化させることにより、アクリルポリマーおよび温度センサー用樹脂組成物の融点が変化していることが分かる。また、アクリルポリマーの融点と温度センサー用樹脂組成物の融点が、ほぼ同じ温度を示していることが分かる。
融解熱は、示差走査熱量測定計として、Ｍｅｔｔｌｅｒ−Ｔｏｌｅｄｏ社製の「ＤＳＣ  １  ｄｉｆｆｅｒｅｎｔｉａｌ  ｓｃａｎｎｉｎｇ  ｃａｌｏｒｉｍｅｔｅｒ」を用いて測定した。【００６７】
図８は、実施例１〜５の温度センサー用樹脂組成物をそれぞれ用いて作製した温度センサー用素子のＰＴＣ特性を測定したグラフである。縦軸が抵抗値（Ω・ｃｍ）であり、横軸が温度（℃）である。ＰＴＣ特性は、この温度センサー用樹脂組成物を挟むように、二枚の電極を配置し、電極／温度センサー用樹脂組成／電極の積層構造を有する厚さ１７５μｍの温度センサー用素子を作製し、それぞれの電極間の抵抗値変化を測定した。ここで、電極を形成したシートは７５μｍのポリイミドを用いたが、これはＰＴＣ測定を平坦な状態で行うためで、例えば１２．５μｍのポリイミドを用いて、厚さ５０μｍの温度センサー用素子を作成できる。その結果、ＰＴＣ温度前後で、抵抗値が１０４オーダーから１０９オーダーまで抵抗値が変化していることが分かる。すなわち、非常に感度の高い温度センサー用樹脂組成物が得られていることが分かる。温度センサー用樹脂組成物のＰＴＣ温度は、第１のアクリルモノマーと第２のアクリルモノマーの質量比を変えることで、調整できる。第１のアクリルモノマーをオクタデシルアクリレートとし、第２のアクリルモノマーをブチルアクリレートとすることで、人間の体温付近で特性の変化する温度センサー用樹脂組成物が得られている。
温度センサー用樹脂組成物における第２のアクリルモノマーの質量比が大きくなると、抵抗値変化が温度変化に対して緩やかになっていることが分かる。第１のアクリルモノマーの質量比が、第２のアクリルモノマーに対して大きい方が、より感度の高い温度センサー用樹脂組成物を得ることできる。【００６８】
図９は、実施例４の温度センサー用樹脂組成物を用いた温度センサー用素子の繰り返し再現性を測定したグラフである。実施例４の温度センサー用樹脂組成物を用いた温度センサー用素子を、３０℃から３７℃の間で、５００回昇温してその抵抗値を測定した。その結果、昇温１回目と昇温５０回目において、ほとんどＰＴＣ特性の劣化は確認されなかった。また昇温５００回目でもＰＴＣ特性を有していることが確認できた。すなわち、非常に繰り返し再現性の高い温度センサー用素子が得られていることが分かる。【００６９】
図１０は、実施例３の温度センサー用樹脂組成物を用いた温度センサーの、ゲート電圧に対するドレイン電流値の温度依存性を測定したグラフである。ドレイン電圧を−２Ｖとし、ゲート電圧を０Ｖ〜−２Ｖまで変化させた。また図中「ｗ／ｏＰＴＣ」は、ＰＴＣ素子を備えない場合を示す。
この温度センサーは、実施例３の温度センサー用樹脂組成物を、二つの電極で挟み積層構造とした温度センサー用素子と、その温度センサー用素子のいずれか一方の電極をソース電極と接続して作製した。温度センサー用樹脂組成物の温度が高くなるに従い、ドレイン電流量が小さくなっている。これは、ソース電極とドレイン電極間の電位差が小さくなり、ドレイン電流量が少なくなっているためである。電位差が小さくなるのは、温度センサー用樹脂組成物の温度が高くなるに従い、温度センサー用樹脂組成物の抵抗値が上がり、ソース電極に流れる電流量が少なくなるためである。
つまり、温度を入力することで、抵抗値が出力されており、温度センサーとして機能している。【００７０】
（実施例６）
実施例６は、実施例４と同じ条件で、温度センサー用樹脂組成物を作成した。この温度センサー用樹脂組成物を、同一平面上に配置した二枚の電極の橋渡しをするように配置し、温度センサー用素子を作製した。その温度センサー用素子の厚みは、１００μｍであった。実施例４の温度センサー素子よりも、薄い温度センサー用素子が得られた。
図１１は、実施例６の温度センサー用素子のＰＴＣ特性の繰り返し再現性を測定したものである。縦軸は、各温度での電極間の抵抗値を示し、横軸は温度を示す。実施例６の温度センサー用樹脂組成物を用いた温度センサー用素子を、３０℃から３７℃の間で、１８００回昇温してその抵抗値を測定した。その結果、昇温１８００回目でも、急峻なＰＴＣ特性を示しており、昇温１回目と比較してもＰＴＣ特性の劣化は少ない。すなわち、同一平面上に電極を配置することで、より繰り返し再現性の高い温度センサー用素子が得られていることが分かる。【００７１】
（実施例７）
実施例７は、ペースト状混合物に圧力を加えることなく、直接電極に塗布している点以外は、実施例３の温度センサー用樹脂組成物と同様の条件で温度センサー用樹脂組成物を作製した。また温度センサー用素子は、電極／温度センサー用樹脂組成／電極の積層構造とした。このとき塗布による温度センサー用樹脂組成物の膜厚は２５μｍであった。
図１２は、実施例７の温度センサー用素子のＰＴＣ特性を測定したものである。縦軸は、２６℃における電極間の抵抗値に対する各温度の電極間の抵抗値を示し、横軸は温度を示す。実施例７の温度センサー素子は、ＰＴＣ温度以下である２６℃の電極間の抵抗値に対し、ＰＴＣ温度以上では１００００倍に近い抵抗値を示しており、十分なＰＴＣ特性が得られている。すなわち、塗布により得られた非常に薄い温度センサー用素子でも、十分なＰＴＣ特性が得られた。【００７２】
（実施例８）
実施例８は、実施例５の温度センサー用素子を用いて、図５の回路構造を有する温度センサーを作製した。図１３は、実施例８の温度センサーの温度に対する抵抗値変化を、種々のゲート電圧において計測したグラフである。ゲート電圧ＶＧは、１０Ｖ，１０．５Ｖ、１１Ｖ、１１．５Ｖ、１２Ｖのそれぞれで、外部に出力される電圧ＶＥＮの温度変化を計測した。このとき、ドレイン電圧は１２Ｖとした。実施例５の温度センサー用素子のＰＴＣ特性は、図８に示すように、３７℃付近を中心に大きく変化する。この温度センサー用素子を用いた温度センサーは、本来この温度を中心としたＰＴＣ特性しか示さない。しかしながら、図１３に示すように、温度センサーに図５に示すような回路構造を採用し、印加するゲート電圧ＶＧを変化させることで、ＰＴＣ温度を調整することができる。図１３では、印加するゲート電圧ＶＧを１Ｖ変化させることで、ＰＴＣ温度を約１度変化させることができている。【００７３】
（実施例９）
実施例９は、重合度の異なる複数のアクリルポリマーを混合している点が実施例１〜５と異なる。実施例９の温度センサー用樹脂組成物は、オクタデシルアクリレートとブチルアクリレートの質量比を７５ｗｔ％：２５ｗｔ％とした第１のアクリルポリマーと、オクタデシルアクリレートとブチルアクリレートの質量比を９０ｗｔ％：１０ｗｔ％とした第２のアクリルポリマーを１：１で混合して作製した。混合は、５０℃の温度条件で、１時間マグネットスターラーにより撹拌した。それぞれのアクリルポリマーの重合比は、作製時の各ポリマーの質量比に対応する。
図１４は、実施例９の温度センサー用素子のＰＴＣ特性を測定した。その結果、単一のアクリルポリマーからなる温度センサー用素子（実施例１〜５）と比較して、ＰＴＣ特性がブロードになっていることがわかる。
【符号の説明】
【００７４】
１…アクリルポリマー；２…導電性粒子；１０…温度センサー用樹脂組成物；１１、１２…電極；１３…補助電極；１００、１０１、１０２…温度センサー用素子；２０…トランジスタ；２１…ソース電極；２２…ドレイン電極；３０…ダイオード；２００、２１０…温度センサー
【図１Ａ】
0006589219.tif 000003
【図１Ｂ】
0006589219.tif 000004
【図２】
0006589219.tif 000005
【図３Ａ】
0006589219.tif 000006
【図３Ｂ】
0006589219.tif 000007
【図４】
0006589219.tif 000008
【図５】
0006589219.tif 000009
【図６】
0006589219.tif 000010
【図７Ａ】
0006589219.tif 000011
【図７Ｂ】
0006589219.tif 000012
【図８】
0006589219.tif 000013
【図９】
0006589219.tif 000014
【図１０】
0006589219.tif 000015
【図１１】
0006589219.tif 000016
【図１２】
0006589219.tif 000017
【図１３】
0006589219.tif 000018
【図１４】
0006589219.tif 000019